(57)【要約】【課題】  信頼性のある光結合を達成することのできるＶ溝基板を、製造効率よく、低コストで製造することのできるＶ溝基板の製造方法、および、そのＶ溝基板の製造方法により製造されたＶ溝基板を提供すること。【解決手段】  基板１の上に、ポリイミド樹脂前駆体と１，４−ジヒドロピリジン誘導体からなる感光剤と溶解調整剤とを含む感光性ポリイミド樹脂前駆体からなる前駆体層３を形成し、これを露光および現像することによりＶ溝５を形成した後、硬化させて樹脂層６を形成し、Ｖ溝基板７を得る。この方法によれば、Ｖ溝５を感光性ポリイミド樹脂前駆体の露光および現像により形成するので、Ｖ溝５を高精度で加工でき、また、金型などの高価な設備も不要であり、簡易な工程により低コストでＶ溝５を形成できる。その結果、信頼性のある光結合を得ることができるＶ溝基板７を低コストで製造することができる。【選択図】    図１
2005148174.tif 000002
【特許請求の範囲】
【請求項１】
光ファイバーを接続するためのＶ溝を有するＶ溝基板の製造方法であって、
前記Ｖ溝を、感光性ポリイミド樹脂前駆体を露光および現像することにより、形成することを特徴とする、Ｖ溝基板の製造方法。
【請求項２】
前記感光性ポリイミド樹脂前駆体が、
（ａ）有機テトラカルボン酸二無水物とジアミンとの反応により得られるポリイミド樹脂前駆体と、
（ｂ）下記一般式（１）で示される１，４−ジヒドロピリジン誘導体からなる感光剤と、
【化１】
2005148174.tif 000005
（式中、Ａｒは１，４−ジヒドロピリジン環への結合位置に対してオルソ位にニトロ基を有する芳香族基を示し、Ｒ１は水素原子または炭素原子数１〜３のアルキル基を示し、Ｒ２、Ｒ３、Ｒ４およびＲ５はそれぞれ独立に水素原子または炭素原子数１または２のアルキル基を示す。）
（ｃ）ポリエチレングリコール、ポリエチレングリコールモノメチルエーテルおよびポリエチレングリコールジメチルエーテルからなる群から選ばれる少なくとも１種の溶解調整剤と
を含んでいることを特徴とする、請求項１に記載のＶ溝基板の製造方法。
【請求項３】
請求項１または２に記載のＶ溝基板の製造方法により製造されることを特徴とする、Ｖ溝基板。
【発明の詳細な説明】
【技術分野】
【０００１】
本発明は、Ｖ溝基板およびその製造方法、詳しくは、光ファイバを接続するために用いられるＶ溝基板およびその製造方法に関する。
【背景技術】
【０００２】
近年、ＦＴＴＨを始めとする、光加入者システムや光ＬＡＮなどの構築に見られるように、光ファイバの敷設が飛躍的に進んでいる。
【０００３】
このような状況において、光ファイバを、光導波路を始めとする他の光学素子や、光ファイバ同士と、低コストで接続することが切望されている。例えば、光ファイバと石英系光導波路とを接続する場合には、従来では、熱融着や接着剤により固定するようにしているが、実装の簡略化を図るべく、Ｖ溝基板が用いられている。
【０００４】
このようなＶ溝基板は、通常、石英系の基板に、ブレード切削加工を施すことにより、製造されている。しかし、ブレード切削加工では、Ｖ溝の深さや長さの加工精度が十分でなく、簡易かつ高精度の光結合が得られないという不具合がある。
【０００５】
そのため、例えば、基板上に凹字断面形状の溝パターンを形成した後、その凹字断面形状の溝パターンの底面に、さらにＶ字断面形状の溝パターンを形成することが提案されている（例えば、特許文献１参照。）。
【０００６】
また、段差形状を有するガラス基板を成形する一次加工工程と、該一次加工工程により得られた段差付きガラス基板に対し、Ｖ溝成形面を備えた上金型と下金型を用いてプレス成形を施す二次加工工程により、Ｖ溝部と平面部と段差部とを備え、該段差部がその表面方向に凸状に湾曲したＶ溝基板を成形することが提案されている（例えば、特許文献２参照。）。
【０００７】
【特許文献１】特開平９−３２５２３５号公報
【特許文献２】特開２０００−２７５４７８号公報
【発明の開示】
【発明が解決しようとする課題】
【０００８】
しかし、特許文献１に記載される方法では、Ｖ溝の加工精度は確保できるが、２種類の異なる溝パターンを形成する必要があり、しかも、実際には、ドライエッチングなどの複雑な工程が必要となって、工数および手間がかかり、コストの低減化を図ることが困難である。
【０００９】
また、特許文献２に記載される方法では、上金型と下金型とを用いてプレス成形するため、金型の製造コストが高く、やはり、コストの低減化を図ることが困難である。
【００１０】
本発明の目的は、信頼性のある光結合を達成することのできるＶ溝基板を、製造効率よく、低コストで製造することのできるＶ溝基板の製造方法、および、そのＶ溝基板の製造方法により製造されたＶ溝基板を提供することにある。
【課題を解決するための手段】
【００１１】
上記の目的を達成するため、本発明は、光ファイバーを接続するためのＶ溝を有するＶ溝基板の製造方法であって、前記Ｖ溝を、感光性ポリイミド樹脂前駆体を露光および現像することにより、形成することを特徴としている。
【００１２】
また、本発明のＶ溝基板の製造方法では、前記感光性ポリイミド樹脂前駆体が、（ａ）有機テトラカルボン酸二無水物とジアミンとの反応により得られるポリイミド樹脂前駆体と、（ｂ）下記一般式（１）で示される１，４−ジヒドロピリジン誘導体からなる感光剤と、（ｃ）ポリエチレングリコール、ポリエチレングリコールモノメチルエーテルおよびポリエチレングリコールジメチルエーテルからなる群から選ばれる少なくとも１種の溶解調整剤とを含んでいることが好適である。
【００１３】
【化１】
2005148174.tif 000003
（式中、Ａｒは１，４−ジヒドロピリジン環への結合位置に対してオルソ位にニトロ基を有する芳香族基を示し、Ｒ１は水素原子または炭素原子数１〜３のアルキル基を示し、Ｒ２、Ｒ３、Ｒ４およびＲ５はそれぞれ独立に水素原子または炭素原子数１または２のアルキル基を示す。）
また、本発明は、上記のＶ溝基板の製造方法により製造されるＶ溝基板を含んでいる。
【発明の効果】
【００１４】
本発明のＶ溝基板の製造方法では、Ｖ溝を、感光性ポリイミド樹脂前駆体の露光および現像により形成するので、Ｖ溝を高精度で形成することができる。また、金型などの高価な設備も不要であり、簡易な工程により低コストでＶ溝を形成することができる。そのため、簡易かつ高精度の光結合を得ることのできるＶ溝基板を、製造効率よく、低コストで製造することができる。
【００１５】
その結果、本発明のＶ溝基板は、信頼性のある光結合を達成することのできるＶ溝基板として、光ファイバの接続のために、有効に用いることができる。
【発明を実施するための最良の形態】
【００１６】
図１は、本発明のＶ溝基板の製造方法の一実施形態を示す製造工程図である。以下、図１を参照して、本発明のＶ溝基板の製造方法の一実施形態を説明する。
【００１７】
この方法では、まず、図１（ａ）に示すように、基板１を用意する。
【００１８】
基板１としては、耐熱性があれば特に制限されないが、例えば、青板ガラス、合成石英ガラス、シリコンウエハ、ＳｉＯ２付シリコンウエハ、ポリイミド樹脂などが用いられる。基板１は、例えば、平板状をなし、その厚みは、例えば、１０μｍ〜１ｃｍ、好ましくは、３００〜１０００μｍである。
【００１９】
次いで、この方法では、図１（ｂ）に示すように、基板１の上に、感光性ポリイミド樹脂前駆体を含む前駆体溶液２を塗工する。
【００２０】
感光性ポリイミド樹脂前駆体を含む前駆体溶液２は、ポリイミド樹脂前駆体、感光剤および溶解調整剤を含む感光性ポリイミド樹脂前駆体と、溶媒（後述する反応溶媒）とを含んでいる。
【００２１】
ポリイミド樹脂前駆体は、ポリアミド酸であって、有機テトラカルボン酸二無水物と、ジアミンとを反応させることによって得ることができる。
【００２２】
有機テトラカルボン酸二無水物としては、例えば、ピロメリット酸二無水物、３，３'，４，４'−ビフェニルテトラカルボン酸二無水物、２，２−ビス（２，３−ジカルボキシフェニル）プロパン二無水物、２，２−ビス（３，４−ジカルボキシフェニル）プロパン二無水物、３，３'，４，４'−ベンゾフェノンテトラカルボン酸二無水物、ビス（３，４−ジカルボキシフェニル）エーテル二無水物、ビス（３，４−ジカルボキシフェニル）スルホン酸二無水物などが挙げられる。
【００２３】
また、例えば、２，２−ビス（２，３−ジカルボキシフェニル）ヘキサフルオロプロパン二無水物、２，２−ビス（３，４−ジカルボキシフェニル）ヘキサフルオロプロパン二無水物、４，４−ビス（３，４−ジカルボキシトリフルオロフェノキシ）テトラフルオロベンゼン二無水物、１，４−ビス（３，４−ジカルボキシトリフルオロフェノキシ）テトラフルオロベンゼン二無水物、（トリフルオロメチル）ピロメリット酸二無水物、ジ（トリフルオロメチル）ピロメリット酸二無水物、ジ（ヘプタフルオロプロピル）ピロメリット酸二無水物などのフッ素置換テトラカルボン酸二無水物なども挙げられる。
【００２４】
これら有機テトラカルボン酸二無水物は、単独で用いてもよいし、２種以上を併用してもよい。また、これらのうち、感光剤の感度を向上させることのできる、フッ素置換テトラカルボン酸二無水物が好ましく用いられる。
【００２５】
また、ジアミンとしては、例えば、ｍ−フェニレンジアミン、ｐ−フェニレンジアミン、３，４'−ジアミノジフェニルエーテル、４，４'−ジアミノジフェニルエーテル、４，４'−ジアミノジフェニルスルホン、３，３'−ジアミノジフェニルスルホン、２，２−ビス（４−アミノフェノキシフェニル）プロパン、１，３−ビス（４−アミノフェノキシ）ベンゼン、１，４−ビス（４−アミノフェノキシ）ベンゼン、２，４−ジアミノトルエン、２，６−ジアミノトルエン、４，４'−ジアミノジフェニルメタン、４，４'−ジアミノ−２，２'−ジメチルビフェニルなどが挙げられる。
【００２６】
また、例えば、２，２'−ビス（トリフルオロメトキシ）−４，４’−ジアミノビフェニル（ＴＦＭＯＢ）、３，３’−ジアミノ−５，５’−ビス（トリフルオロメチル）ビフェニル、２，２−ビス（４−アミノフェニル）ヘキサフルオロプロパン（ＢＡＡＦ）、２，２−ビス〔４−（４−アミノフェノキシ）フェニル〕ヘキサフルオロプロパン（ＨＦＢＡＰＰ）、２，２’−ビス（トリフルオロメチル）−４，４’−ジアミノビフェニル（ＴＦＭＢ）、２，２−ビス（３−アミノ−４−ヒドロキシフェニル）ヘキサフルオロプロパン（ＢＩＳ−ＡＰ−ＡＦ）、２，２−ビス（３−アミノ−４−メチルフェニル）ヘキサフルオロプロパン（ＢＩＳ−ＡＴ−ＡＦ）、２，２’−ジフルオロベンジジン（ＦＢＺ）、４，４’−ビス（アミノオクタフルオロ）ビフェニル、３，５−ジアミノベンゾトリフルオライド、１，３−ジアミノ−２，４，５，６−テトラフルオロベンゼン、２，２’−ビス（トリフルオロメチル）ベンジジン（ＢＴＦＢ）などのフッ素置換ジアミンなども挙げられる。
【００２７】
これらジアミンは、単独で用いてもよいし、２種以上を併用してもよい。また、これらのうち、感光剤の感度を向上させることのできる、フッ素置換ジアミンが好ましく用いられる。
【００２８】
そして、ポリイミド樹脂前駆体は、有機テトラカルボン酸二無水物およびジアミンを、常法に従って反応させることにより、得ることができる。すなわち、例えば、有機テトラカルボン酸二無水物とジアミンとを、ほぼ等モルとなる割合で、不活性ガス雰囲気下、反応溶媒中において、２５０℃以下の温度、好ましくは、室温(２５℃)〜８０℃の範囲で、５〜２０時間程度攪拌することによって、ポリアミド酸の粘性のある溶液、すなわち、ポリイミド樹脂前駆体の溶液として得ることができる。
【００２９】
反応溶媒としては、有機テトラカルボン酸二無水物およびジアミンを溶解させるとともに、得られるポリイミド樹脂前駆体を溶解し得るものであれば、特に制限されないが、例えば、Ｎ−メチル−２−ピロリドン、Ｎ，Ｎ−ジメチルアセトアミド、Ｎ，Ｎ−ジエチルアセトアミド、ジメチルスルホキシドなどの極性溶媒が挙げられる。これら極性溶媒は、単独で、または、２種以上の混合溶媒として用いることもできる。
【００３０】
このようにして得られるポリイミド樹脂前駆体は、例えば、その重量平均分子量が、５０００〜５０００００程度、好ましくは、１００００〜１５００００程度であって、反応溶媒中に、例えば、１〜５０重量％、好ましくは、５〜３０重量％の割合（固形分濃度）の溶液として調製される。
【００３１】
そして、このポリイミド樹脂前駆体の溶液に、感光剤、溶解調整剤を配合することによって、前駆体溶液２を得る。
【００３２】
感光剤としては、下記一般式（１）で示される１，４−ジヒドロピリジン誘導体が用いられる。
【００３３】
【化２】
2005148174.tif 000004
（式中、Ａｒは１，４−ジヒドロピリジン環への結合位置に対してオルソ位にニトロ基を有する芳香族基を示し、Ｒ１は水素原子または炭素原子数１〜３のアルキル基を示し、Ｒ２、Ｒ３、Ｒ４およびＲ５はそれぞれ独立に水素原子または炭素原子数１または２のアルキル基を示す。）
上記式（１）中、Ａｒで示されるオルソ位にニトロ基を有する芳香族基として、好ましくは、ｏ−ニトロフェニル基が挙げられ、また、Ｒ１、Ｒ２、Ｒ３、Ｒ４およびＲ５で示される炭素数１、２または３のアルキル基として、好ましくは、メチル基（Ｃ１）、エチル基（Ｃ２）、ｎ−プロピル基（Ｃ３）、ｉ−プロピル基（Ｃ３）が挙げられる。
【００３４】
このような１，４−ジヒドロピリジン誘導体は、より具体例には、例えば、１−エチル−３，５−ジメトキシカルボニル−４−（２−ニトロフェニル）−１，４−ジヒドロピリジン、１−メチル−３，５−ジメトキシカルボニル−４−（２−ニトロフェニル）−１，４−ジヒドロピリジン、１−プロピル−３，５−ジメトキシカルボニル−４−（２−ニトロフェニル）−１，４−ジヒドロピリジン、１−プロピル−３，５−ジエトキシカルボニル−４−（２−ニトロフェニル）−１，４−ジヒドロピリジンが挙げられる。
【００３５】
１，４−ジヒドロピリジン誘導体の配合割合は、特に制限されないが、例えば、ポリイミド樹脂前駆体１００重量部に対して、１重量部以上、好ましくは、２重量部以上、３０重量部未満、好ましくは、１０重量部未満の範囲である。１重量部未満であると、パターン形成において、十分なコントラストを得ることができない場合がある。一方、３０重量部以上であると、得られるポリイミド樹脂の機械的強度が低下する場合がある。
【００３６】
また、溶解調整剤としては、特に制限されないが、例えば、ポリエチレングリコール、ポリプロピレングリコール、ポリエチレングリコールモノメチルエーテル、ポリエチレングリコールジメチルエーテル、ポリプロピレングリコールジフェニルエーテルなどが挙げられる。これら溶解調整剤は、単独で用いてもよいし、２種以上を併用してもよい。好ましくは、ポリエチレングリコール、ポリエチレングリコールモノメチルエーテルおよびポリエチレングリコールジメチルエーテルが用いられる。なお、このような溶解調整剤の重量平均分子量は、例えば、１５０〜１０００、さらには、２００〜８００であることが好ましい。
【００３７】
溶解調整剤の配合割合は、特に制限されないが、例えば、ポリイミド樹脂前駆体１００重量部に対して、５〜２０重量部、好ましくは、１０〜２０重量部の範囲である。５重量部未満であると、後述する前駆体層３を露光後現像するときに、前駆体層３の膜減りを抑制する効果が不十分となる場合がある。また、２０重量部を超えると、露光および現像によるパターン形成において、パターン形状が、基板１の表面に対して前駆体層３の厚み方向に沿って垂直面として形成され、断面Ｖ字状の斜面を形成することができない場合がある。
【００３８】
そして、このようにして調製された前駆体溶液２を、基板１の上に塗工するには、特に制限されず、例えば、キャスティング、スピンコートなど公知の塗工方法が用いられる。
【００３９】
塗工厚みは、溶媒の揮発、硬化収縮、現像時の膜減りなどを考慮して、例えば、予備乾燥後の厚み（すなわち、後述する前駆体層３の厚み）として、３０〜２００μｍ、好ましくは、６０〜１５０μｍに設定する。
【００４０】
次いで、この方法では、図１（ｃ）に示すように、前駆体溶液２を予備乾燥して、感光性ポリイミド樹脂前駆体からなる前駆体層３を形成する。
【００４１】
予備乾燥は、前駆体溶液２の溶媒を乾燥できれば、特に制限されないが、例えば、８０〜１００℃で、５〜３０分間乾燥する。
【００４２】
次いで、この方法では、図１（ｄ）に示すように、前駆体層３にＶ溝（断面略Ｖ字状の溝）５を形成し得る、所定幅の遮光部４ａを、所定幅の光透過部４ｂを挟んで所定間隔で所定数備えるフォトマスク４を介して露光する。
【００４３】
フォトマスク４の遮光部４ａの幅、間隔および数は、前駆体層３の厚み、Ｖ溝５の本数、幅（Ｖ溝５が断面略逆三角形の場合には、前駆体層３の上面の開口幅であり、Ｖ溝５が断面略逆三角台形の場合には、前駆体層３の上面の開口幅および底面の開口幅である。）およびそれらの間隔などにより適宜選択される。例えば、ネガ型の画像を形成する場合においては、図１（ｅ）が参照されるように、前駆体層３の厚みＴが、５０μｍである場合に、前駆体層３の上面の開口幅Ｗ１が１５０μｍで底面の開口幅Ｗ２が２０μｍである断面略逆三角台形のＶ溝５を、Ｖ溝５間の間隔Ｓを１００μｍとして複数形成する場合には、図１（ｄ）が参照されるように、フォトマスク４の遮光部４ａの幅Ｗ３を、１００μｍ、光透過部４ｂの幅Ｗ４を、１５０μｍとして設定する。
【００４４】
また、フォトマスク４の遮光部４ａおよび光透過部４ｂは、基板１の長手方向に沿って帯状に形成される。
【００４５】
露光方法は、特に制限されず、例えば、前駆体層３とフォトマスク４とを直接接触させるコンタクト露光方法、前駆体層３とフォトマスク４との間に若干の隙間を設けるプロキシミティ露光方法、さらには、投影露光方法などの公知の露光方法を用いることができる。また、露光量は、特に制限されないが、感光性ポリイミド樹脂前駆体の種類、感光剤の配合量、Ｖ溝５の深さなどを考慮して、例えば、１０〜３０００ｍＪ／ｃｍ２の範囲において、適宜決定される。
【００４６】
その後、この方法では、露光後加熱して、ネガ型の画像を形成する。露光後加熱は、例えば、１６０〜２００℃で５〜１５分間加熱する。これによって、アルカリ水溶液からなる現像液に対する露光部分の溶解性を低減し、次の現像において、未露光部分を溶解するネガ型の画像を良好に形成することができる。
【００４７】
次いで、この方法では、図１（ｅ）に示すように、前駆体層３を現像してＶ溝５を形成する。現像は、浸漬法やスプレー法などの公知の方法を用いることができ、現像温度としては、通常、３０〜４０℃が適当である。また、用いられる現像剤としては、例えば、テトラメチル水酸化アンモニウムなどのような有機アルカリ水溶液や、例えば、水酸化ナトリウム、水酸化カリウムなどの無機アルカリ水溶液が挙げられる。アルカリ濃度は、通常、２〜５重量％が適当であり、また、必要に応じて、アルカリ水溶液には、メタノール、エタノール、ｎ−プロパノール、イソプロパノールなどの低級脂肪族アルコールを添加することができる。
【００４８】
なお、露光および現像によるパターン形成において、通常のパターン形成では、フォトマスク４の遮光部４ａと光透過部４ｂとの境界において、パターン形状が、基板１の表面に対して前駆体層３の厚み方向に沿って垂直面（ストレートウオール）として形成されるが、この方法では、感光性ポリイミド樹脂前駆体に、上記した１，４−ジヒドロピリジン誘導体からなる感光剤および溶解調整剤を配合することで、そのパターン形状を、断面Ｖ字状の斜面として形成することができる。
【００４９】
次いで、この方法では、図１（ｆ）に示すように、前駆体層３を硬化させることにより、ポリイミド樹脂からなる樹脂層６を形成して、Ｖ溝基板７を得る。
【００５０】
前駆体層３の硬化は、例えば、真空下または不活性ガス雰囲気下において、３００〜４００℃で、数時間加熱する。これによって、感光性ポリイミド樹脂前駆体からなる前駆体層３がイミド化され、ポリイミド樹脂からなる樹脂層６が形成される。なお、このようにして形成される樹脂層６の厚みは、例えば、２０〜１５０μｍ、好ましくは、３０〜１００μｍであり、このような樹脂層６の最終的な厚みは、前駆体溶液２の固形分濃度、粘度、塗工条件などにより、制御することができる。
【００５１】
このようにして形成されるＶ溝基板７は、例えば、図２に示すように、基板１の上に樹脂層６が形成されており、その樹脂層６において、基板１の長手方向に沿って、Ｖ溝５が、直線状、あるいは、その目的および用途により、光ファイバが折れ曲がらない程度の曲線状に形成されている。Ｖ溝５は、その長さＬが、例えば、５〜５０ｍｍに設定される。また、Ｖ溝５の深さＤは、例えば、５０〜１５０μｍに設定される。
【００５２】
また、Ｖ溝５の断面形状および大きさは、光ファイバ（例えば、図２において仮想線Ｆで示されている。）の直径などに応じて、適宜選択すればよく、例えば、光ファイバの直径が、通常、１２５μｍであれば、その大きさを保持できるように、Ｖ溝５の断面形状および大きさを選択するようにする。Ｖ溝５の断面形状は、例えば、図３（ａ）に示すように、Ｖ溝５の最深部が基板１まで到達しない断面略逆三角形状に形成してもよく、また、図３（ｂ）に示すように、Ｖ溝５の最深部が基板１の表面に丁度到達する断面略逆三角形状に形成してもよく、さらには、図３（ｃ）に示すように、Ｖ溝５の最深部が基板１の表面となる断面略逆三角台形状に形成してもよい。また、図３（ａ）および（ｂ）において、Ｖ溝５の最深部の開口角度θも、光ファイバの直径などに応じて、適宜選択すればよく、この開口角度θは、感光剤や溶解調整剤の配合量、露光条件や現像条件などにより、制御することができる。
【００５３】
さらに、Ｖ溝５の本数も、光ファイバの本数に対応させればよく、１本または２本以上で適宜決定される。
【００５４】
そして、このような方法により、Ｖ溝基板７を製造すれば、Ｖ溝５を感光性ポリイミド樹脂前駆体のフォトプロセス（露光および現像）により形成するので、Ｖ溝５を高精度で形成することができる。また、金型などの高価な設備も不要であり、簡易な工程により低コストでＶ溝５を形成することができる。そのため、簡易かつ高精度の光結合を得ることのできるＶ溝基板７を、製造効率よく、低コストで製造することができる。
【００５５】
その結果、この方法により製造されるＶ溝基板７は、信頼性のある光結合を達成することのできるＶ溝基板として、光ファイバの接続のために、有効に用いることができる。
【００５６】
より具体的には、このＶ溝基板７のＶ溝５に、光ファイバを載置するのみで、例えば、光ファイバ同士（この場合には、２つの光ファイバがＶ溝５に対向状に載置される。）、光ファイバと光導波路（この場合には、光ファイバがＶ溝５に載置され、光導波路がそれに対向状に配置される。）、あるいは、光ファイバと発光素子または受光素子（この場合には、光ファイバがＶ溝５に載置され、発光素子または受光素子がそれに対向状に配置される。）を、精度よく光結合することができる。
【００５７】
なお、上記の説明では、Ｖ溝５を、ネガ型の画像で形成したが、ポジ型の画像で形成することもできる。Ｖ溝５を、ポジ型の画像で形成する場合には、例えば、フォトマスク４の遮光部４ａと光透過部４ｂとを逆にして露光し、例えば、１３０℃以上１６０℃未満で露光後加熱すればよい。
【実施例】
【００５８】
以下に実施例を示し、本発明をさらに具体的に説明するが、本発明は、何ら実施例に限定されることはない。
【００５９】
実施例
窒素雰囲気下、５００ｍＬのセパラブルフラスコ内で、２，２’−ビス（４−アミノフェニル）ヘキサフルオロプロパン（ＢＡＡＦ）１６．７ｇ（０．０５モル）を、Ｎ，Ｎ−ジメチルアセトアミド（ＤＭＡｃ）１５５．６ｇに溶解させ、攪拌しながら、この溶液に２，２−ビス（３，４−ジカルボキシフェニル）ヘキサフルオロプロパン二無水物（６ＦＤＡ）２２．２ｇ（０．０５モル）を加えた。これを、室温で２４時間攪拌することにより、ポリイミド樹脂前駆体の溶液を調製した。
【００６０】
次に、このポリイミド樹脂前駆体の溶液に、ポリイミド樹脂前駆体１００重量部に対して、５重量部の１−エチル−３，５−ジメトキシカルボニル−４−（２−ニトロフェニル）−１，４−ジヒドロピリジンと、１５重量部の重量平均分子量５００のポリエチレングリコールジメチルエーテルとを配合することにより、感光性ポリイミド樹脂前駆体を含む前駆体溶液を得た。
【００６１】
その後、厚み１．０ｍｍの合成石英ガラスからなる基板の上に（図１（ａ）参照）、上記の前駆体溶液をスピンコートで塗工し（図１（ｂ）参照）、９０℃で１５分乾燥させて、厚み１００μｍの感光性ポリイミド樹脂前駆体からなる前駆体層を形成した（図１（ｃ）参照）。この前駆体層の上に、ネガ型のパターンを有する合成石英からなるフォトマスク（遮光部幅１００μｍ、光透過部幅１５０μｍ、長さ２０ｍｍ）を介して、上方から１００ｍＪ／ｃｍ２の紫外線を、コンタクト露光により照射した後、１８０℃で１０分間、露光後加熱した（図１（ｄ）参照）。
【００６２】
次いで、テトラメチル水酸化アンモニウム／エタノール（１ｖｏｌ：１ｖｏｌ）混合溶液を現像液として、３５℃で現像し、水洗することにより、Ｖ溝を形成した（図１（ｅ）参照）。形成されたＶ溝は、断面略逆三角台形をなし、その上面の開口幅が１３０μｍで底面の開口幅が１０μｍであった。
【００６３】
その後、真空雰囲気下、３５０℃で２時間加熱することにより、樹脂中の残存溶媒の除去およびイミド化を完結させ、厚み６０μｍの樹脂層を有するＶ溝基板を得た（図１（ｆ）参照）。
【００６４】
評価
上記で得られたＶ溝基板のＶ溝に、マルチモード用ガラスファイバ（コア径５０．０μｍ）を１００μｍの間隔を隔てて対向するように載置し、その間隔を埋めるように紫外線硬化型エポキシ樹脂をＶ溝内に滴下し、その後、紫外線照射により硬化させた。
【００６５】
そして、この接続に対して、半導体レーザを用いて接続損失を求めた。接続損失は、半導体レーザから波長１．５５μｍ（５ｍＷ）のレーザ光を、集光レンズを介して、一方のマルチモード用ガラスファイバに入射させ、他方のマルチモード用ガラスファイバから出射した伝搬光を、赤外用ディテクタで検知することにより求めた。その結果、接続損失は、０．３ｄＢであった。
【図面の簡単な説明】
【００６６】
【図１】本発明のＶ溝基板の製造方法の一実施形態を示す製造工程図であって、（ａ）は、基板を用意する工程、（ｂ）は、基板の上に前駆体溶液を塗工する工程、（ｃ）は、前駆体溶液を予備乾燥して前駆体層を形成する工程、（ｄ）は、前駆体層をフォトマスクを介して露光する工程、（ｅ）は、前駆体層を現像してＶ溝を形成する工程、（ｆ）は、前駆体層を硬化させることにより樹脂層を形成する工程を示す。
【図２】図１に示す方法により製造されたＶ溝基板を示す要部斜視図である。
【図３】図１に示す方法により製造されたＶ溝基板のＶ溝の要部断面図であって、（ａ）は、Ｖ溝の最深部が基板まで到達しない態様、（ｂ）は、Ｖ溝の最深部が基板の表面に丁度到達している態様、（ｃ）は、Ｖ溝の最深部が基板の表面となる態様を示す。
【符号の説明】
【００６７】
５    Ｖ溝
７    Ｖ溝基板
【図１】
2005148174.tif 000006
【図２】
2005148174.tif 000007
【図３】
2005148174.tif 000008